ПОЛИЭТИЛЕНОВАЯ КОМПОЗИЦИЯ ДЛЯ ИЗГОТОВЛЕНИЯ НАПОРНЫХ ТРУБ С ПОВЫШЕННОЙ ГИБКОСТЬЮ

1. Полиэтиленовая композиция, содержащая полимерную основу, включающую
(а) фракцию гомо- или сополимера этилена (А), и
(б) фракцию гомо- или сополимера этилена (Б),
где
(i) фракция (А) имеет меньшую среднюю молекулярную массу, чем фракция (Б);
3
(ii) полимерная основа имеет плотность от 940 до 947 кг/м, измеренную в соответствии со стандартом Международной Организации по Стандартизации ISO 1183-2;
5
(iii) полиэтиленовая композиция имеет скорость течения расплава CTPот 0,1 до 0,5 г/10 мин, измеренную в соответствии с ISO 1133, и
(27/210)
(iv) полиэтиленовая композиция имеет индекс уменьшения вязкости при сдвиге УВС от 10 до 45.
2. Полиэтиленовая композиция по п.1, дополнительно содержащая нуклеирующий агент.
2
3. Полиэтиленовая композиция по п.1, где фракция (А) имеет СТР от 10 до 300 г/10 мин, измеренную в соответствии с ISO 1133.
2
4. Полиэтиленовая композиция по п.3, где фракция (А) имеет СТР от 30 до 100 г/10 мин, измеренную в соответствии с ISO 1133.
3
5. Полиэтиленовая композиция по п.3, где фракция (А) имеет плотность от 955 до 980 кг/м, измеренную в соответствии с ISO 1183-2.
2,7кПа
6. Полиэтиленовая композиция по п.1, где сдвиговое напряжение полиэтиленовой композиции η составляет от 80 до 230 кПа.
7. Полиэтиленовая композиция по п.1, где модуль упругости при изгибе полиэтиленовой композиции, измеренный в соответствии с ISO 178, составляет от 500 до 900 МПа.
8. Полиэтиленовая композиция п.1, где массовое расщепление фракций (А) и (Б) составляет (30-47):(70-53).
крит
9. Полиэтиленовая композиция по п.1, где устойчивость к быстрому распространению трещин трубы, изготовленной из полиэтиленовой композиции, измеренная в испытании S4, такова, что Т составляет менее -12°С, при измерении в соответствии с ISO 13477:1997 (Е).
10. Полиэтиленовая композиция по п.1, где устойчивость к медленному распространению трещин трубы, изготовленной из полиэтиленовой композиции, измеренная в соответствии с ISO 6252 (ПРН - постоянная растягивающая нагрузка) с надрезом в соответствии со стандартом Американского Общества Тестирования Материалов ASTM 1473, составляет по меньшей мере 500 ч.
11. Полиэтиленовая композиция по п.1, где полимерная основа содержит от 0,2 до 3,0 мол.% по меньшей мере одного альфа-олефинового сомономера.
12. Полиэтиленовая композиция по п.1, где фракция (Б) содержит от 0,3 до 6,0 мол.% по меньшей мере одного альфа-олефинового сомономера.
13. Изделие, содержащее полиэтиленовую композицию по п.1.
14. Изделие по п.13, представляющее собой трубу.
15. Труба по п.14, удовлетворяющая требованию минимальной долговременной прочности (МДП) 10,0 в соответствии с ISO 9080.